(57)【要約】【課題】十分な割合で表面修飾することができる表面処理剤、表面処理方法を提供すること、また、十分な割合で表面修飾された配向膜を有する液晶装置を提供すること、また、当該液晶装置を備えた電子機器を提供すること。【解決手段】本発明の表面処理剤は、式（１）で示されるモノマーと、式（２）で示されるオリゴマーとを含み、前記モノマー：１００質量部に対する前記オリゴマーの含有量が、１質量部以上１００質量部以下であることを特徴とする。2019207287.tif 0000142019207287.tif 000015【選択図】なし【特許請求の範囲】
【請求項１】
下記式（１）で示されるモノマーと、
下記式（２）で示されるオリゴマーとを含み、
前記モノマー：１００質量部に対する前記オリゴマーの含有量が、１質量部以上１００質量部以下であることを特徴とする表面処理剤。
【化１】
2019207287.tif 000008
（式（１）中、Ｒは炭化水素基または炭化フッ素基であり、Ｘはヒドロキシ基、アルコキシ基、アミン基または塩素基である。）
【化２】
2019207287.tif 000009
（式（２）中、Ｒは炭化水素基または炭化フッ素基であり、Ｘはヒドロキシ基、アルコキシ基、アミン基または塩素基であり、Ｌは酸素原子またはアミン基であり、ｎは１以上５以下の整数である。）
【請求項２】
前記モノマー：１００質量部に対する前記オリゴマーの含有量が、５質量部以上３０質量部以下である請求項１に記載の表面処理剤。
【請求項３】
表面処理剤に含まれる前記オリゴマー全体に占めるダイマーの含有率は９０質量％以上である請求項１または２に記載の表面処理剤。
【請求項４】
下記式（１）で示されるモノマーと、下記式（２）で示されるオリゴマーとを含み、前記モノマー：１００質量部に対する前記オリゴマーの含有量が、１質量部以上１００質量部以下である表面処理剤を基材の表面に付与する表面処理剤付与工程と、
前記表面処理剤が付与された前記基材を加熱する加熱工程とを有することを特徴とする表面処理方法。
【化３】
2019207287.tif 000010
（式（１）中、Ｒは炭化水素基または炭化フッ素基であり、Ｘはヒドロキシ基、アルコキシ基、アミン基または塩素基である。）
【化４】
2019207287.tif 000011
（式（２）中、Ｒは炭化水素基または炭化フッ素基であり、Ｘはヒドロキシ基、アルコキシ基、アミン基または塩素基であり、Ｌは酸素原子またはアミン基であり、ｎは１以上５以下の整数である。）
【請求項５】
前記加熱工程における加熱温度が８０℃以上１２０℃以下である請求項４に記載の表面処理方法。
【請求項６】
前記基材の表面のうち前記表面処理剤を付与する部分における前記モノマーの付与量および前記オリゴマーの付与量の合計量（当該部分の単位表面積当たりの付与量）が１．０ｍｇ／ｍ２以上５０．０ｍｇ／ｍ２以下である請求項４または５に記載の表面処理方法。
【請求項７】
前記基材は、液晶装置に用いられる配向膜である請求項４ないし６のいずれか１項に記載の表面処理方法。
【請求項８】
前記配向膜は、無機配向膜である請求項７に記載の表面処理方法。
【請求項９】
前記配向膜は、ＳｉＯ２、ＳｉＯ、ＳｉＯＮ、ＳｉＮ、ＭｇＦ、Ａｌ２Ｏ３およびＴｉＯ２よりなる群から選択される１種または２種以上を含む材料で構成されたものである請求項８に記載の表面処理方法。
【請求項１０】
互いに対向する第１の基板および第２の基板と、
前記第１の基板と前記第２の基板との間に配置された液晶層と、
前記第１の基板と前記第２の基板のうちの少なくとも一方の前記液晶層側の面に設けられた配向膜とを有し、
前記配向膜の前記液晶層側の面には、下記式（１）で示されるモノマーと、下記式（２）で示されるオリゴマーとを含み、前記モノマー：１００質量部に対する前記オリゴマーの含有量が、１質量部以上１００質量部以下である表面処理剤による表面処理が施されていることを特徴とする液晶装置。
【化５】
2019207287.tif 000012
（式（１）中、Ｒは炭化水素基または炭化フッ素基であり、Ｘはヒドロキシ基、アルコキシ基、アミン基または塩素基である。）
【化６】
2019207287.tif 000013
（式（２）中、Ｒは炭化水素基または炭化フッ素基であり、Ｘはヒドロキシ基、アルコキシ基、アミン基または塩素基であり、Ｌは酸素原子またはアミン基であり、ｎは１以上５以下の整数である。）
【請求項１１】
請求項１０に記載の液晶装置を備えることを特徴とする電子機器。
【発明の詳細な説明】
【技術分野】
【０００１】
本発明は、表面処理剤、表面処理方法、液晶装置および電子機器に関する。
【背景技術】
【０００２】
表面がガラス等で構成された各種の基材に対し、他成分との親和性等を向上させる目的で、プライマー処理（表面処理）を施すことがある。
【０００３】
このような表面処理に用いる表面処理剤としては、例えば、シランカップリング剤が広く用いられている（例えば、特許文献１の段落番号００２６参照）。
【先行技術文献】
【特許文献】
【０００４】
【特許文献１】特開２０１５−９９２９９号公報
【発明の概要】
【発明が解決しようとする課題】
【０００５】
しかしながら、従来の表面処理剤では、基材の表面に十分な量のシランカップリング剤を結合させることが困難であった。また、シランカップリング剤の結合割合を高めるために、シランカップリング剤の使用量を増やしても、シランカップリング剤の結合量を高めることが困難であり、また、未反応のシランカップリング剤が被処理物の表面に残存し、その後の当該シランカップリング剤の溶出や異物化を引き起こしやすかった。
【課題を解決するための手段】
【０００６】
本発明は、上述の課題を解決するためになされたものであり、以下の適用例として実現することができる。
【０００７】
本発明の適用例に係る表面処理剤は、下記式（１）で示されるモノマーと、
下記式（２）で示されるオリゴマーとを含み、
前記モノマー：１００質量部に対する前記オリゴマーの含有量が、１質量部以上１００質量部以下である。
【０００８】
【化１】
2019207287.tif 000002
（式（１）中、Ｒは炭化水素基または炭化フッ素基であり、Ｘはヒドロキシ基、アルコキシ基、アミン基または塩素基である。）
【０００９】
【化２】
2019207287.tif 000003
（式（２）中、Ｒは炭化水素基または炭化フッ素基であり、Ｘはヒドロキシ基、アルコキシ基、アミン基または塩素基であり、Ｌは酸素原子またはアミン基であり、ｎは１以上５以下の整数である。）
【図面の簡単な説明】
【００１０】
【図１】本発明の一実施形態に係る液晶装置の素子構造を示す等価回路図である。
【図２】図１に示す液晶装置が備えるＴＦＴアレイ基板の画素群の構成を示す平面図である。
【図３】図１に示す液晶装置の素子構造を示す断面図であって、図２中に示すＡ−Ａ’線断面図である。
【図４】図１に示す液晶装置の画素領域の構成を示す断面図である。
【図５Ａ】図５Ａは、本発明の電子機器の好適な実施形態である携帯電話の一例を示す斜視図である。
【図５Ｂ】図５Ｂは、本発明の電子機器の好適な実施形態である携帯型情報処理装置の一例を示す斜視図である。
【図５Ｃ】図５Ｃは、本発明の電子機器の好適な実施形態である腕時計の一例を示す斜視図である。
【図６】本発明の電子機器としての投射型液晶表示装置の一例を示す模式図である。
【発明を実施するための形態】
【００１１】
以下、本発明の好適な実施形態について、添付図面を参照しつつ説明する。
＜表面処理剤＞
まず、本発明の表面処理剤について説明する。
【００１２】
本発明の表面処理剤は、下記式（１）で示されるモノマーと、下記式（２）で示されるオリゴマーとを含み、前記モノマー：１００質量部に対する前記オリゴマーの含有量が、１質量部以上１００質量部以下であることを特徴とする。
【００１３】
【化３】
2019207287.tif 000004
（式（１）中、Ｒは炭化水素基または炭化フッ素基であり、Ｘはヒドロキシ基、アルコキシ基、アミン基または塩素基である。）
【００１４】
【化４】
2019207287.tif 000005
（式（２）中、Ｒは炭化水素基または炭化フッ素基であり、Ｘはヒドロキシ基、アルコキシ基、アミン基または塩素基であり、Ｌは酸素原子またはアミン基であり、ｎは１以上５以下の整数である。）
【００１５】
これにより、被処理物である基材の各部位で、表面修飾の割合が不本意にばらつくことを効果的に防止しつつ、十分な割合で表面修飾することができる表面処理剤を提供することができる。
【００１６】
このような優れた効果が得られるのは、以下のような理由によるものと考えられる。すなわち、一般に、プライマー１分子が被処理物（基材）のある部位に反応・結合した際に、非極性部同士の静電反発や、分子の嵩高さによる物理的・空間的な影響により、当該プライマーが有する最近接の反応基を、他のプライマー分子が修飾することはできない。
これに対し、本発明の表面処理剤は、モノマーよりも大きいオリゴマーを含むことより、全体として、表面処理剤による基材の修飾の割合を高める上で有利である。また、オリゴマーとともにモノマーを含むことにより、オリゴマー同士が過剰に反応して凝集部（コロニー）が形成されることを防止することでき、基材の表面処理部全体としての表面処理の割合の均一性を高めることができる。以上のようなことから、上記のような優れた効果が得られるものと考えられる。
【００１７】
これに対し、上記のような条件を満たさない場合は、満足のいく結果が得られない。
例えば、シランカップリング剤としてモノマーのみを用い、オリゴマーを用いなかった場合、表面修飾の割合を十分に高めることが困難である。
【００１８】
また、シランカップリング剤としてオリゴマーのみを用い、モノマーを用いなかった場合、微視的には、表面修飾の割合が高い部位を存在させることはできるが、通常の表面処理剤による処理面積（例えば、５ｍｍ２以上）では、被処理部全体での表面修飾の割合を十分に高めることが困難である。また、シランカップリング剤としてオリゴマーのみを用い、モノマーを用いなかった場合、基材の表面において表面修飾された部位がコロニー状に存在し、基材の各部位での表面処理の割合のばらつきが大きくなる。
【００１９】
また、前記のようなモノマーとオリゴマーとを併用した場合であっても、前記モノマー：１００質量部に対する前記オリゴマーの含有量が前記下限値未満であると、前記オリゴマーを用いることによる効果が十分に発揮されず、表面修飾の割合を十分に高めることが困難である。
【００２０】
また、前記のようなモノマーとオリゴマーとを併用した場合であっても、前記モノマー：１００質量部に対する前記オリゴマーの含有量が前記上限値を超えると、被処理部全体での表面修飾の割合を十分に高めることが困難であるとともに、基材の各部位での表面処理の割合のばらつきを十分に小さくすることが困難である。
【００２１】
（モノマー）
本発明の表面処理剤は、上記式（１）で示されるモノマーを含む。
【００２２】
前記モノマー：１００質量部に対する前記オリゴマーの含有量は、１質量部以上１００質量部以下であればよいが、２質量部以上７０質量部以下であるのが好ましく、３質量部以上５０質量部以下であるのがより好ましく、５質量部以上３０質量部以下であるのがさらに好ましい。
【００２３】
これにより、前述した効果がより顕著に発揮される。特に、表面処理剤を液晶装置の製造（液晶層と接触する部位の表面処理）に適用した場合に、表示画像における不本意なムラが発生することをより効果的に防止することができる。これは、以下のような理由によるものであると考えられる。すなわち、液晶装置では、液晶層とそれに接触する部材（例えば、配向膜）との親和性にムラがあると、表示画像においてそのムラによる影響が強調されてしまい、表示画像は劣ったものとなるが、上記のような比率で前記モノマーおよび前記オリゴマーを含んでいると、液晶層とそれに接触する部材（例えば、配向膜）とが接触する各部位での両者の親和性を、より高いレベルで均一化することができる。そのため、表示画像における不本意なムラが発生することをより効果的に防止することができるものと考えらえる。
【００２４】
式（１）中、Ｒは、炭化水素基または炭化フッ素基であればよいが、炭化水素基、炭化フッ素基の炭素鎖長は、６以上１８以下であるのが好ましい。
【００２５】
これにより、表面処理剤による表面処理後の基材の表面における疎水性をより好適なものとすることができる。
【００２６】
また、式（１）中のＲが炭化水素基である場合、当該Ｒは、飽和炭化水素基、不飽和炭化水素基（芳香族炭化水素基を含む）のいずれであってもよいし、また、直鎖状、分岐鎖状、環状のいずれであってもよいが、直鎖のアルキル鎖を有するものであるのが好ましく、飽和かつ直鎖のアルキル基であるのがより好ましい。
【００２７】
これにより、表面処理剤による表面処理後の基材の表面における疎水性をより好適なものとすることができる。
【００２８】
なお、直鎖のアルキル鎖を有する炭化水素基であるＲとしては、例えば、フェニル基等の芳香環にアルキル基（例えば、ヘキシル基等）が結合した構造のもの等が挙げられる。
【００２９】
式（１）中、Ｘは、ヒドロキシ基、アルコキシ基、アミン基または塩素基であればよいが、ヒドロキシ基、アルコキシ基（特に、炭素鎖長が１以上４以下のもの）であるのが好ましい。
【００３０】
これにより、基材の表面修飾時にアンモニア、塩化水素等、強い塩基性、酸性を示す物質を放出せず、基材等の不本意な変性等をより効果的に防止することができるとともに、表面処理剤による表面処理後の基材の表面における疎水性をより好適なものとすることができる。
【００３１】
なお、単一分子内のモノマー中において、３つのＸは、同一の官能基であってもよいし、異なる官能基であってもよい。
【００３２】
また、表面処理剤は、単一種のモノマーを含むものであってもよいし、複数種のモノマーを含むものであってもよい。
【００３３】
（オリゴマー）
本発明の表面処理剤は、上記式（２）で示されるオリゴマーを含む。
【００３４】
式（２）中、Ｒは、炭化水素基または炭化フッ素基であればよいが、炭化水素基、炭化フッ素基の炭素鎖長は、６以上１８以下であるのが好ましい。
【００３５】
これにより、表面処理剤による表面処理後の基材の表面における疎水性をより好適なものとすることができる。
【００３６】
また、式（２）中のＲが炭化水素基である場合、当該Ｒは、飽和炭化水素基、不飽和炭化水素基（芳香族炭化水素基を含む）のいずれであってもよいし、また、直鎖状、分岐鎖状、環状のいずれであってもよいが、直鎖のアルキル鎖を有するものであるのが好ましく、飽和かつ直鎖のアルキル基であるのがより好ましい。
【００３７】
これにより、表面処理剤による表面処理後の基材の表面における疎水性をより好適なものとすることができる。
【００３８】
なお、直鎖のアルキル鎖を有する炭化水素基であるＲとしては、例えば、フェニル基等の芳香環にアルキル基（例えば、ヘキシル基等）が結合した構造のもの等が挙げられる。
【００３９】
式（２）中、Ｘは、ヒドロキシ基、アルコキシ基、アミン基または塩素基であればよいが、ヒドロキシ基、アルコキシ基（特に、炭素鎖長が１以上４以下のもの）であるのが好ましい。
【００４０】
これにより、基材の表面修飾時にアンモニア、塩化水素等、強い塩基性、酸性を示す物質を放出せず、基材等の不本意な変性等をより効果的に防止することができるとともに、表面処理剤による表面処理後の基材の表面における疎水性をより好適なものとすることができる。
【００４１】
式（２）中、Ｌは、酸素原子またはアミン基（−ＮＨ−）であればよいが、酸素原子であるのが好ましい。
【００４２】
これにより、前述した好適なモノマーから、容易に合成することができる。すなわち、モノマーとオリゴマーの原料物質とを共通化することができる。その結果、原料の管理が容易になるとともに、表面処理剤の生産コストを抑制する観点からも有利である。また、表面処理剤による表面処理後の基材の表面における疎水性をより好適なものとすることができる。
【００４３】
なお、単一分子内のオリゴマー中において、複数個のＲは、同一の官能基であってもよいし、異なる官能基であってもよい。また、単一分子内のオリゴマー中において、複数個のＸは、同一の官能基であってもよいし、異なる官能基であってもよい。また、式（２）中のｎが２以上の整数である場合、単一分子内のオリゴマー中において、複数個のＬは、同一の官能基であってもよいし、異なる官能基であってもよい。
【００４４】
また、表面処理剤は、単一種のオリゴマーを含むものであってもよいし、複数種のオリゴマーを含むものであってもよい。
【００４５】
表面処理剤は、上記式（２）で示されるオリゴマーの中でも、ダイマー（式（２）中のｎが１である化合物）を含むものであるのが好ましい。
【００４６】
これにより、被処理物である基材の各部位で、表面修飾の割合が不本意にばらつくことをより効果的に防止しつつ、より高い割合で表面修飾することが可能となる。
【００４７】
特に、表面処理剤に含まれるオリゴマー全体に占めるダイマーの含有率は、９０質量％以上であるのが好ましく、９５質量％以上であるのがより好ましく、９８質量％以上であるのがさらに好ましい。
これにより、前述したような効果がより顕著に発揮される。
【００４８】
（溶媒）
本発明に係る表面処理剤は、上記式（１）で示されるモノマー、上記式（２）で示されるオリゴマーに加え、溶媒を含んでいてもよい。
【００４９】
これにより、例えば、表面処理剤の流動性を向上させることができ、表面処理剤の取り扱いが容易になるとともに、被処理物に対して、より均一に付与することができる。
【００５０】
溶媒としては、例えば、メタノール、エタノール、イソプロパノール、ブタノール、オクタノール等のアルコール類；酢酸エチル、酢酸ブチル、乳酸エチル、γ−ブチロラクトン、プロピレングリコールモノメチルエーテルアセテート、プロピレングリコールモノエチルエーテルアセテート、３−メトキシプロピオン酸メチル、３−エトキシプロピオン酸エチル等のエステル類；エチレングリコールモノブチルエーテル、プロピレングリコールモノメチルエーテル、エチレンジグリコールモノメチルエーテル、エチレンジグリコールエチルメチルエーテル等のエーテル類；ジメチルフォルムアミド、Ｎ，Ｎ−ジメチルアセトアミド、Ｎ−メチルピロリドン等のアミド類；アセトン、メチルエチルケトン、メチルイソブチルケトン、シクロヘキサノン等のケトン類；ベンゼン、トルエン、キシレン、エチルベンゼン等の芳香族炭化水素が挙げられる。
【００５１】
表面処理剤中における溶媒の含有率は、特に限定されないが、１質量％以上７０質量％以下であるのが好ましく、２質量％以上６０質量％以下であるのがより好ましく、３質量％以上５０質量％以下であるのがさらに好ましい。
【００５２】
これにより、前述したような溶媒を含むことによる効果がより顕著に発揮されるとともに、被処理物に対する表面処理を、より少量の表面処理剤を付与することにより好適に行うことができるため、表面処理の効率をより優れたものとすることができる。
【００５３】
（その他の成分）
表面処理剤は、上記以外の成分（その他の成分）を含んでいてもよい。
【００５４】
このような成分としては、例えば、前述したモノマーおよびオリゴマー以外のカップリング剤等が挙げられる。
【００５５】
ただし、表面処理剤中におけるその他の成分の含有率（複数の成分を含む場合は、これらの含有率の和）は、１０質量％以下であるのが好ましく、５質量％以下であるのがより好ましく、２質量％以下であるのがさらに好ましい。
【００５６】
＜表面処理方法＞
次に、本発明の表面処理方法について説明する。
【００５７】
本発明の表面処理方法は、前述した表面処理剤を基材（被処理物）の表面に付与する表面処理剤付与工程と、前記表面処理剤が付与された前記基材を加熱する加熱工程とを有する。言い換えると、上記式（１）で示されるモノマーと、上記式（２）で示されるオリゴマーとを含み、前記モノマー：１００質量部に対する前記オリゴマーの含有量が、１質量部以上１００質量部以下である表面処理剤を基材の表面に付与する表面処理剤付与工程と、前記表面処理剤が付与された前記基材を加熱する加熱工程とを有する。
【００５８】
これにより、被処理物である基材の各部位で、表面修飾の割合が不本意にばらつくことを効果的に防止しつつ、十分な割合で表面修飾することができる表面処理方法を提供することができる。
【００５９】
（表面処理剤付与工程）
表面処理剤付与工程では、基材（被処理物）の目的の部位に、前述した表面処理剤を付与する。
【００６０】
表面処理剤の付与は、いかなる方法で行ってもよいが、表面処理剤の付与方法としては、例えば、スピンコート法、ディップ法、スプレー法、スライドコート法、バーコート法、ロールコート法、グラビアコート法、ダイコート法等の各種塗布方法が挙げられる。また、表面処理剤の付与は、スクリーン印刷法、マイクロモールド法、マイクロコンタクト法、インクジェット法等の各種印刷法により行ってもよい。
【００６１】
また、表面処理剤の付与は、ＣＶＤ（Ｃｈｅｍｉｃａｌ  Ｖａｐｏｒ  Ｄｅｐｏｓｉｔｉｏｎ、化学蒸着）法等の気相法により行ってもよい。
【００６２】
本工程では、表面処理剤を、基材の全体に付与してもよいし、一部のみに選択的に付与してもよい。
【００６３】
基材の表面のうち前記表面処理剤を付与する部分における前記モノマーの付与量および前記オリゴマーの付与量の合計量（当該部分の単位表面積当たりの付与量）は、特に限定されないが、１．０ｍｇ／ｍ２以上５０．０ｍｇ／ｍ２以下であるのが好ましく、１．５ｍｇ／ｍ２以上４５．０ｍｇ／ｍ２以下であるのがより好ましく、２．０ｍｇ／ｍ２以上４０．０ｍｇ／ｍ２以下であるのがさらに好ましい。
【００６４】
これにより、表面処理後の基材の表面に未反応成分（モノマー、オリゴマー）が被処理物の表面に残存することやそれによる後の異物の発生をより効果的に防止しつつ、好適な割合で基材の表面を表面修飾することができる。特に、後に詳述するような液晶装置の製造において液晶層と接触する部位の表面処理をより好適な割合で行うことができる。
【００６５】
表面処理剤による表面処理が施される基材は、いかなる部材であってもよいが、液晶装置に用いられる配向膜であるのが好ましい。
【００６６】
配向膜は、液晶分子を配向させる機能を有する部材であり、液晶分子（液晶層）との親和性が不適切であったり、各部位での親和性にばらつきがあると、そのばらつきの程度が比較的小さい場合であっても、表示画像における不本意なムラが発生する。これに対し、本発明では、このような配向膜に対しても、好適な割合で、かつ、各部位での表面修飾の均一性をより高いものとして、処理することができ、上記のような問題の発生を効果的に防止することができる。したがって、基材が液晶装置に用いられる配向膜である場合に、本発明による効果がより顕著に発揮される。
【００６７】
表面処理剤による表面処理が施される基材が配向膜である場合、当該配向膜は、有機配向膜であってもよいが、無機配向膜であるのが好ましい。
これにより、前述した効果がより顕著に発揮される。
【００６８】
配向膜は、いかなる材料で構成されたものであってもよいが、ＳｉＯ２、ＳｉＯ、ＳｉＯＮ、ＳｉＮ、ＭｇＦ、Ａｌ２Ｏ３およびＴｉＯ２よりなる群から選択される１種または２種以上を含む材料で構成されたものであるのが好ましい。
これにより、前述した効果がさらに顕著に発揮される。
【００６９】
（加熱工程）
その後、表面処理剤が付与された基材を加熱する。
【００７０】
これにより、表面処理剤に含まれるモノマー、オリゴマーが、基材と化学的に結合し、基材の表面に固定化される。その結果、基材の当該表面は、表面処理剤（モノマー、オリゴマー）に対応するように、親水性が低いものとなる。
【００７１】
なお、本工程では、基材と表面処理剤（モノマーおよびオリゴマー）との反応に加え、モノマー同士の反応、オリゴマー同士の反応、モノマーとオリゴマーとの反応が進行してもよい。
【００７２】
また、表面処理剤がモノマー、オリゴマーに加えて溶媒を含むものである場合、本工程において、基材上から溶媒の除去を行ってもよい。
【００７３】
本工程における加熱温度は、８０℃以上１２０℃以下であるのが好ましく、８５℃以上１１５℃以下であるのがより好ましく、９０℃以上１１０℃以下であるのがさらに好ましい。
【００７４】
このように、本発明においては、比較的低い加熱温度でも、基材と表面処理剤（モノマー、オリゴマー）との反応を十分に進行させることができる。これにより、省エネルギーの観点からも有利であるとともに、基材等の不本意な変性等をより効果的に防止することができ、表面処理が施された結果物の信頼性をより優れたものとすることができる。
【００７５】
本工程における加熱時間は、１分間以上１２０分間以下であるのが好ましく、２分間以上９０分間以下であるのがより好ましく、３分間以上６０分間以下であるのがさらに好ましい。
【００７６】
これにより、表面処理の効率（結果物の生産性）をより優れたものとしつつ、表面処理剤による基材の表面処理を十分に高い割合で行うことができ、異物の発生等の問題もより効果的に防止することができる。また、表面処理により得られる結果物の信頼性をより優れたものとすることができる。
【００７７】
本発明に係る表面処理剤、表面処理方法で処理された部位における、２５℃における水の接触角は、６０°以上１７０°以下であるのが好ましく、６０°以上１６０°以下であるのがより好ましく、７５°以上１５５°以下であるのがさらに好ましく、８５°以上１４０°以下であるのがもっとも好ましい。
【００７８】
これにより、基材の表面の疎水性をより高いものとすることができ、例えば、液晶層と接触する部位の表面処理に好適に適用することができる。また、従来においては、このように大きな接触角を実現するのは困難であり、仮に、このような接触角を実現しようとすると、基材を高温で加熱したりする必要があり、また、異物の発生等の問題が顕著になるが、本発明では、比較的温和な条件でもこのような接触角を実現することができる。すなわち、表面処理された部位の接触角が前記範囲内の値である場合に、本発明による効果がより顕著に発揮される。
【００７９】
＜液晶装置＞
次に、本発明の液晶装置について説明する。
【００８０】
図１は、本発明の一実施形態に係る液晶装置の素子構造を示す等価回路図である。図２は、図１に示す液晶装置が備えるＴＦＴアレイ基板の画素群の構成を示す平面図である。図３は、図１に示す液晶装置の素子構造を示す断面図であって、図２中に示すＡ−Ａ’線断面図である。図４は、図１に示す液晶装置の画素領域の構成を示す断面図である。また、図３および図４においては、紙面上側が光入射側、紙面下側が視認側（観察者側）である場合について図示している。また、図４では、スイッチング素子等の一部の構成要素を図面の視認性を考慮して省略してある。
【００８１】
本発明に係る液晶装置１００は、互いに対向する第１の基板としてのＴＦＴアレイ基板１０および第２の基板としての対向基板２０と、ＴＦＴアレイ基板（第１の基板）１０と対向基板（第２の基板）２０との間に配置された液晶層５０と、ＴＦＴアレイ基板（第１の基板）１０の液晶層５０側の面に設けられた配向膜（第１の配向膜）４０と、対向基板（第２の基板）２０の液晶層５０側の面に設けられた配向膜（第２の配向膜）６０とを有している（図３および図４参照）。そして、配向膜（第１の配向膜）４０の液晶層５０側の面（図３中上面）および配向膜（第２の配向膜）６０の液晶層５０側の面（図３中下面）には、前述した本発明に係る表面処理剤による表面処理が施されている。
【００８２】
これにより、液晶層に接触する各部位で、表面修飾の割合が不本意にばらつくことが効果的に防止され、かつ、十分な割合で表面修飾された配向膜を備える液晶装置を提供することができる。このような液晶装置では、表示画像における不本意なムラが発生することを効果的に防止することができる。
【００８３】
なお、図示の構成では、第１の基板１０および第２の基板２０のそれぞれに、液晶層５０側の面に配向膜（配向膜４０、配向膜６０）が設けられているが、本発明に係る液晶装置では、第１の基板と第２の基板のうちの少なくとも一方の液晶層側の面に設けられた配向膜を有していればよい。言い換えると、本発明に係る液晶装置は、互いに対向する第１の基板および第２の基板と、前記第１の基板と前記第２の基板との間に配置された液晶層と、前記第１の基板と前記第２の基板のうちの少なくとも一方の前記液晶層側の面に設けられた配向膜とを有し、前記配向膜の前記液晶層に側の面には、上記式（１）で示されるモノマーと、上記式（２）で示されるオリゴマーとを含み、前記モノマー：１００質量部に対する前記オリゴマーの含有量が、１質量部以上１００質量部以下である表面処理剤による表面処理が施されている。
これにより、前述したような効果が得られる。
【００８４】
特に、本実施形態の液晶装置１００は、スイッチング素子としてＴＦＴ（Thin-Film Transistor）素子を用いたアクティブマトリクス方式の透過型液晶装置である。
【００８５】
本実施形態の液晶装置１００は、図１に示すように、画像表示領域を構成するマトリクス状に配置された複数の画素を有している。各画素には、画素電極９と当該画素電極９への通電制御を行うためのスイッチング素子である画素スイッチング用ＴＦＴ素子３０とがそれぞれ形成されている。また、画像信号が供給されるデータ線６ａが画素スイッチング用ＴＦＴ素子３０のソースに電気的に接続されている。データ線６ａに書き込む画像信号Ｓ１、Ｓ２、…、Ｓｎは、この順に線順次に供給されるか、相隣接する複数のデータ線６ａに対してグループごとに供給される。
【００８６】
また、走査線３ａが画素スイッチング用ＴＦＴ素子３０のゲートに電気的に接続されており、複数の走査線３ａに対して走査信号Ｇ１、Ｇ２、…、Ｇｍが所定のタイミングでパルス的に線順次で印加される。また、画素電極９は、画素スイッチング用ＴＦＴ素子３０のドレインに電気的に接続されており、スイッチング素子である画素スイッチング用ＴＦＴ素子３０を一定期間だけオンすることにより、データ線６ａから供給される画像信号Ｓ１、Ｓ２、…、Ｓｎを所定のタイミングで書き込む。
【００８７】
画素電極９を介して液晶に書き込まれた所定レベルの画像信号Ｓ１、Ｓ２、…、Ｓｎは、後述する共通電極２１との間で一定期間保持される。液晶は、印加される電圧レベルにより分子集合の配向や秩序が変化することにより、光を変調し、階調表示を可能にする。ここで、保持された画像信号がリークすることを防止するために、画素電極９と共通電極２１との間に形成される液晶容量と並列に蓄積容量７０が付加されている。
【００８８】
液晶装置１００は、図２に示すように、ＴＦＴアレイ基板１０上に、インジウム錫酸化物（以下、ＩＴＯという。）等の透明導電性材料で構成された矩形状の画素電極９（点線部９Ａにより輪郭を示す）が、マトリクス状に複数並んで設けられている。また、各画素電極９の縦横の境界に各々沿って、データ線６ａ、走査線３ａおよび容量線３ｂが設けられている。本実施形態において、各画素電極９および各画素電極９を囲むように配設されたデータ線６ａ、走査線３ａおよび容量線３ｂ等が形成された領域が画素であり、マトリクス状に配置された各画素に表示を行うことが可能な構造になっている。
【００８９】
データ線６ａは、画素スイッチング用ＴＦＴ素子３０を構成する、例えば、ポリシリコン膜で構成された半導体層１ａのうち、後述するソース領域にコンタクトホール５を介して電気的に接続されている。画素電極９は、半導体層１ａのうち、後述するドレイン領域にコンタクトホール８を介して電気的に接続されている。また、半導体層１ａのうち、後述するチャネル領域（図２中の左上がりの斜線の領域）に対向するように走査線３ａが配置されている。走査線３ａは、チャネル領域に対向する部分でゲート電極として機能する。
【００９０】
容量線３ｂは、走査線３ａに沿って略直線状に伸びる本線部（すなわち、平面視で走査線３ａに沿って形成された第１領域）と、データ線６ａと交差する箇所からデータ線６ａに沿って前段側（図２中の上向き）に突出した突出部（すなわち、平面視でデータ線６ａに沿って延設された第２領域）とを有する。そして、図２中の右上がりの斜線で示した領域には、複数の第１遮光膜１１ａが設けられている。
【００９１】
液晶装置１００は、図３および図４に示すように、ＴＦＴアレイ基板１０と、これに対向配置される対向基板２０との間に液晶層５０が配置されている。液晶層５０は、初期配向状態が垂直配向を呈する誘電異方性が負の液晶で構成されている。なお、本実施形態の液晶装置１００は、垂直配向モードの表示装置である。
【００９２】
ＴＦＴアレイ基板１０は、例えば、石英等の透光性材料で構成された基板本体１０Ａと、その液晶層５０側表面に形成された画素電極９および配向膜４０とを主体として構成されている。
【００９３】
対向基板２０は、例えば、ガラスや石英等の透光性材料で構成された基板本体２０Ａと、その液晶層５０側表面に形成された共通電極２１および配向膜６０とを主体として構成されている。
【００９４】
また、ＴＦＴアレイ基板１０において、基板本体１０Ａの液晶層５０側の表面（内面）には、画素電極９が設けられ、各画素電極９に隣接する位置に、各画素電極９をスイッチング制御する画素スイッチング用ＴＦＴ素子３０が設けられている。
【００９５】
画素スイッチング用ＴＦＴ素子３０は、ＬＤＤ（Lightly Doped Drain）構造を有している。具体的には、走査線３ａと、走査線３ａからの電界によりチャネルが形成される半導体層１ａのチャネル領域１ａ’と、走査線３ａおよび半導体層１ａを絶縁するゲート絶縁膜２と、データ線６ａと、半導体層１ａの低濃度ソース領域１ｂおよび低濃度ドレイン領域１ｃ、半導体層１ａの高濃度ソース領域１ｄおよび高濃度ドレイン領域１ｅとを有している。
【００９６】
また、走査線３ａおよびゲート絶縁膜２を含む基板本体１０Ａの上には、高濃度ソース領域１ｄへと通じるコンタクトホール５、および、高濃度ドレイン領域１ｅへと通じるコンタクトホール８が開孔した第２層間絶縁膜４が形成されている。すなわち、データ線６ａは、第２層間絶縁膜４を貫通するコンタクトホール５を介して高濃度ソース領域１ｄに電気的に接続されている。
【００９７】
さらに、データ線６ａおよび第２層間絶縁膜４を含む基板本体１０Ａの上には、高濃度ドレイン領域１ｅへと通じるコンタクトホール８が開孔した第３層間絶縁膜７が形成されている。すなわち、高濃度ドレイン領域１ｅは、第２層間絶縁膜４および第３層間絶縁膜７を貫通するコンタクトホール８を介して画素電極９に電気的に接続されている。
【００９８】
また、本実施形態では、ゲート絶縁膜２を走査線３ａに対向する位置から延設して誘電体膜として用い、半導体層１ａを延設して第１蓄積容量電極１ｆとし、さらに、これらに対向する容量線３ｂの一部を第２蓄積容量電極とすることにより、蓄積容量７０が構成されている。
【００９９】
ＴＦＴアレイ基板１０の基板本体１０Ａの液晶層５０側の表面（内面）のうち、各画素スイッチング用ＴＦＴ素子３０が形成された領域には、第１遮光膜１１ａが設けられている。第１遮光膜１１ａは、ＴＦＴアレイ基板１０を透過し、ＴＦＴアレイ基板１０の図示下面（ＴＦＴアレイ基板１０と空気との界面）で反射されて、液晶層５０側に戻る戻り光が、少なくとも半導体層１ａのチャネル領域１ａ’、低濃度ソース領域１ｂ、低濃度ドレイン領域１ｃに入射することを防止する。
【０１００】
また、第１遮光膜１１ａと画素スイッチング用ＴＦＴ素子３０との間には、画素スイッチング用ＴＦＴ素子３０を構成する半導体層１ａを第１遮光膜１１ａから電気的に絶縁するための第１層間絶縁膜１２が形成されている。
【０１０１】
さらに、ＴＦＴアレイ基板１０に第１遮光膜１１ａを設けるのに加えて、この第１遮光膜１１ａは、コンタクトホール１３を介して前段または後段の容量線３ｂに電気的に接続するように構成されている。
【０１０２】
また、ＴＦＴアレイ基板１０の液晶層５０側、すなわち、画素電極９および第３層間絶縁膜７上には、配向膜４０が形成されている。配向膜４０は、電圧無印加時における液晶層５０内の液晶分子の配向を制御するものである。
【０１０３】
一方、対向基板２０において、基板本体２０Ａの液晶層５０側の表面には、第２遮光膜２３が設けられている。第２遮光膜２３は、データ線６ａ、走査線３ａ、および画素スイッチング用ＴＦＴ素子３０の形成領域に対向する領域、すなわち各画素部の開口領域以外の領域を覆うことによって、入射光が画素スイッチング用ＴＦＴ素子３０の半導体層１ａのチャネル領域１ａ’や低濃度ソース領域１ｂ、低濃度ドレイン領域１ｃに侵入することを防止する。
【０１０４】
さらに、第２遮光膜２３が形成された基板本体２０Ａの液晶層５０側には、その略全面にわたって、例えば、ＩＴＯ等で構成された共通電極２１が形成されている。また、共通電極２１の液晶層５０側には、配向膜６０が形成されている。配向膜６０は、電圧無印加時における液晶層５０内の液晶分子の配向を制御するものである。
【０１０５】
配向膜４０、配向膜６０は、それぞれ、いかなる材料で構成されたものであってもよいが、ＳｉＯ２、ＳｉＯ、ＳｉＯＮ、ＳｉＮ、ＭｇＦ、Ａｌ２Ｏ３およびＴｉＯ２よりなる群から選択される１種または２種以上を含む材料で構成されたものであるのが好ましい。
【０１０６】
そして、本実施形態では、配向膜４０および配向膜６０の液晶層５０に対向する面には、前述した本発明に係る表面処理剤による表面処理が施されている。
【０１０７】
なお、本発明における第１の基板は、図示の構成をなすＴＦＴアレイ基板１０に限らず、また、本発明における第２の基板は、図示の構成をなす対向基板２０に限らず、これらは、いかなる構成のものであってもよい。
【０１０８】
またＴＦＴアレイ基板１０、配向膜４０、液晶層５０、配向膜６０、対向基板２０の各層間に、任意の層（例えば、中間層、下地層等）が存在していてもよい。
【０１０９】
＜電子機器＞
次に、本発明の電子機器について説明する。
【０１１０】
図５Ａは、本発明の電子機器の好適な実施形態である携帯電話の一例を示す斜視図であり、図５Ｂは、本発明の電子機器の好適な実施形態である携帯型情報処理装置の一例を示す斜視図であり、図５Ｃは、本発明の電子機器の好適な実施形態である腕時計の一例を示す斜視図である。
【０１１１】
本発明の電子機器は、上述した本発明に係る液晶装置を備えている。
これにより、表示画像における不本意なムラが発生することが効果的に防止された電子機器を提供することができる。
【０１１２】
特に、図５Ａに示す携帯電話５００は、前述した本発明に係る液晶装置を用いた液晶表示部５０１を有している。
【０１１３】
また、図５Ｂに示す携帯型情報処理装置６００は、キーボード等の入力部６０１と、前述した本発明に係る液晶装置を用いた液晶表示部６０２を有する情報処理装置本体６０３とを備えている。
【０１１４】
また、図５Ｃに示す腕時計７００は、前述した本発明に係る液晶装置を用いた液晶表示部７０１を有している。
【０１１５】
また、図６に示す投射型液晶表示装置（プロジェクター）８００は、前述した本発明に係る液晶装置を液晶光変調装置８２２，８２３，８２４として備えている。
【０１１６】
より詳しく説明すると、図６に示す投射型液晶表示装置（プロジェクター）８００は、光源８１０と、ダイクロイックミラー８１３，８１４と、反射ミラー８１５，８１６，８１７と、入射レンズ８１８と、リレーレンズ８１９と、出射レンズ８２０と、液晶光変調装置８２２，８２３，８２４と、クロスダイクロイックプリズム８２５と、投写レンズ８２６とを備えている。
【０１１７】
光源８１０は、メタルハライド等のランプ８１１と、ランプの光を反射するリフレクター８１２とを備えている。青色光、緑色光反射のダイクロイックミラー８１３は、光源８１０からの光束のうちの赤色光を透過させるとともに、青色光と緑色光とを反射する。透過した赤色光は反射ミラー８１７で反射されて、前述した本発明に係る液晶装置を備えた赤色光用液晶光変調装置（液晶光変調装置）８２２に入射される。
【０１１８】
一方、ダイクロイックミラー８１３で反射された色光のうち緑色光は、緑色光反射のダイクロイックミラー８１４によって反射され、前述した本発明に係る液晶装置を備えた緑色光用液晶光変調装置（液晶光変調装置）８２３に入射される。なお、青色光は、ダイクロイックミラー８１４も透過する。青色光に対しては、光路長が緑色光および赤色光とは異なるのを補償するために、入射レンズ８１８、リレーレンズ８１９、出射レンズ８２０を含むリレーレンズ系で構成された導光手段８２１が設けられ、これを介して青色光が前述した本発明に係る液晶装置を備えた青色光用液晶光変調装置（液晶光変調装置）８２４に入射される。
【０１１９】
各液晶光変調装置８２２，８２３，８２４により変調された３つの色光は、クロスダイクロイックプリズム８２５に入射する。このプリズムは４つの直角プリズムが貼り合わされ、その内面に赤色光を反射する誘電体多層膜と青色光を反射する誘電体多層膜とが十字状に形成されている。これらの誘電体多層膜によって３つの色光が合成されて、カラー画像を表す光が形成される。合成された光は、投写光学系である投写レンズ８２６によってスクリーン８２７上に投写され、画像が拡大されて表示される。
【０１２０】
以上、本発明の好適な実施形態について説明したが、本発明は上記のようなものに限定されるものではない。
【０１２１】
例えば、本発明の液晶装置および電子機器では、各部の構成は、同様の機能を発揮する任意の構成のものに置換することができ、また、任意の構成を付加することもできる。
【０１２２】
また、前述した本実施形態では、液晶装置として、ＴＦＴ素子を用いたアクティブマトリクス型液晶装置についてのみ説明したが、本発明に係る液晶装置は、これに限定されず、例えば、ＴＦＤ（Thin-Film Diode）素子を用いたアクティブマトリクス型液晶装置や、パッシブマトリクス型液晶装置等にも適用可能である。また、前述した本実施形態では、透過型液晶装置についてのみ説明したが、本発明に係る液晶装置は、例えば、反射型の液晶装置や、半透過反射型の液晶装置にも適用可能である。このように、本発明は、いかなる構造の液晶装置にも適用することができる。
【０１２３】
また、前述した実施形態では、電子機器として、携帯電話、携帯型情報処理装置（ワープロ、パソコン等）、腕時計および投射型液晶表示装置について代表的に説明したが、本発明に係る電子機器は、上記以外のものであってもよく、例えば、デジタルサイネージ（電子看板）等にも好適に適用することができる。
【０１２４】
また、本発明に係る表面処理剤、表面処理方法は、前述した液晶装置、電子機器の製造に適用されるものに限らず、基材の表面処理に用いるものであれば、その用途はいかなるものであってもよい。
【実施例】
【０１２５】
次に、本発明の具体的実施例について説明する。
まず、表面処理剤の調製に先立ち、以下のようにして、上記式（１）で示されるモノマーおよび上記式（２）で示されるオリゴマーを用意した。
【０１２６】
［１］モノマーの用意
まず、上記式（１）で示されるモノマーとして、以下の市販品を用意した。
【０１２７】
デシルトリメトキシシラン（信越化学社製、ＫＢＭ−３１０３Ｃ）
オクタデシルトリメトキシシラン（東京化成工業社製、３０６９−４２−９）
ヘキシルトリメトキシシラン（信越化学社製、ＫＢＭ−３０６３）
デシルトリクロロシラン（東京化成工業社製、Ｄ１４８６）
【０１２８】
［２］オリゴマーの用意
以下のようにして、上記式（２）で示されるオリゴマーを用意した。
【０１２９】
［２−１］デシルトリメトキシシラン−ダイマーの合成
デシルトリメトキシシラン５ｇに対し、超純水１００ｍＬと塩酸１ｍＬを加え、７０℃で４時間攪拌して反応させた。
【０１３０】
その後、当該反応液をヘキサンで抽出し、ヘキサン相について、ロータリエバポレータを用いて溶媒（ヘキサン）を除去し、反応生成物を得た。
【０１３１】
得られた反応生成物３ｇに対し、メタノール３０ｍＬ、０．１ＮのＮａＯＨ水溶液１０ｍＬ、硫酸ジメチル２ｍＬを加え、室温で２時間攪拌し、その後、ヘキサン抽出し、分取ＧＰＣ装置を用いて分子量分離を行い、さらに、溶媒（ヘキサン）の除去を行うことで、デシルトリメトキシシラン−ダイマーを得た。
【０１３２】
［２−２］オクタデシルトリメトキシシラン−ダイマーの合成
オクタデシルトリメトキシシラン５ｇに対し、超純水１００ｍＬと塩酸１ｍＬを加え、７０℃で４時間攪拌して反応させた。
【０１３３】
その後、当該反応液をヘキサンで抽出し、ヘキサン相について、ロータリエバポレータを用いて溶媒（ヘキサン）を除去し、反応生成物を得た。
【０１３４】
得られた反応生成物３ｇに対し、メタノール３０ｍＬ、０．１ＮのＮａＯＨ水溶液１０ｍＬ、硫酸ジメチル２ｍＬを加え、室温で２時間攪拌し、その後、ヘキサン抽出し、分取ＧＰＣ装置を用いて分子量分離を行い、さらに、溶媒（ヘキサン）の除去を行うことで、オクタデシルトリメトキシシラン−ダイマーを得た。
【０１３５】
［２−３］ヘキシルトリメトキシシラン−ダイマーの合成
ヘキシルトリメトキシシラン５ｇに対し、超純水１００ｍＬと塩酸１ｍＬを加え、７０℃で４時間攪拌して反応させた。
【０１３６】
その後、当該反応液をヘキサンで抽出し、ヘキサン相について、ロータリエバポレータを用いて溶媒（ヘキサン）を除去し、反応生成物を得た。
【０１３７】
得られた反応生成物３ｇに対し、メタノール３０ｍＬ、０．１ＮのＮａＯＨ水溶液１０ｍＬ、硫酸ジメチル２ｍＬを加え、室温で２時間攪拌し、その後、ヘキサン抽出し、分取ＧＰＣ装置を用いて分子量分離を行い、さらに、溶媒（ヘキサン）の除去を行うことで、ヘキシルトリメトキシシラン−ダイマーを得た。
【０１３８】
［３］表面処理剤の調製
（実施例１）
モノマーとしてのデシルトリメトキシシラン（信越化学社製、ＫＢＭ−３１０３Ｃ）１００質量部と、上記のようにして合成したオリゴマーとしてのデシルトリメトキシシラン−ダイマー：５質量部と、溶媒としてのイソプロパノール：１０００質量部とを混合して、表面処理剤を得た。
【０１３９】
（実施例２〜４）
モノマーとオリゴマーとの配合比率を表１に示すように変更した以外は、前記実施例１と同様にして、表面処理剤を得た。
【０１４０】
（実施例５〜１９）
モノマー、オリゴマーの種類、配合比率を表１に示すようにした以外は、前記実施例１と同様にして、表面処理剤を得た。
【０１４１】
（比較例１）
モノマーとしてのデシルトリメトキシシラン（信越化学社製、ＫＢＭ−３１０３Ｃ）１００質量部と、溶媒としてのイソプロパノール：１０００質量部とを混合して、表面処理剤を得た。すなわち、本比較例の表面処理剤は、オリゴマーを含まないものである。
【０１４２】
（比較例２、３）
モノマーとオリゴマーとの配合比率を表１に示すように変更した以外は、前記実施例１と同様にして、表面処理剤を得た。
【０１４３】
（比較例４）
デシルトリメトキシシラン−ダイマー（式（２）で示される化合物）の代わりに、ヘキサメチルジシラザン（信越化学社製、ＳＺ−３１）を用いた以外は、前記実施例２と同様にして、表面処理剤を得た。
【０１４４】
（比較例５、６）
ヘキサメチルジシラザンの配合比率を変更した以外は、前記比較例４と同様にして、表面処理剤を得た。
【０１４５】
前記各実施例および各比較例の表面処理剤中におけるモノマーとオリゴマーとの配合比率を表１に示す。なお、表中、デシルトリメトキシシラン（式（１）で示される化合物（ただし、Ｒがデシル基、Ｘがメトキシ基））を「Ｍ１」、オクタデシルトリメトキシシラン（式（１）で示される化合物（ただし、Ｒがオクタデシル基、Ｘがメトキシ基））を「Ｍ２」、ヘキシルトリメトキシシラン（式（１）で示される化合物（ただし、Ｒがヘキシル基、Ｘがメトキシ基））を「Ｍ３」、デシルトリクロロシラン（式（１）で示される化合物（ただし、Ｒがデシル基、Ｘがクロロ基））を「Ｍ４」、デシルトリメトキシシラン−ダイマー（式（２）で示される化合物（ただし、Ｒがデシル基、Ｘがメトキシ基、Ｌが酸素原子、ｎが１））を「Ｏ１」、オクタデシルトリメトキシシラン−ダイマー（式（２）で示される化合物（ただし、Ｒがオクタデシル基、Ｘがメトキシ基、Ｌが酸素原子、ｎが１））を「Ｏ２」、ヘキシルトリメトキシシラン−ダイマー（式（２）で示される化合物（ただし、Ｒがヘキシル基、Ｘがメトキシ基、Ｌが酸素原子、ｎが１））を「Ｏ３」、ヘキサメチルジシラザンを「Ｏ１’」と示した。
【０１４６】
【表１】
2019207287.tif 000006
【０１４７】
［４］評価
［４−１］接触角
ＳｉＯで構成された配向膜（基材）の表面に、前記各実施例および各比較例の表面処理剤をスピンコート法により付与した（表面処理剤付与工程）。このとき、配向膜の表面処理剤を付与する部分におけるモノマーの付与量およびオリゴマーの付与量の合計量（当該部分の単位表面積当たりの付与量）が３．０ｍｇ／ｍ２となるようにした。ただし、比較例４〜６については、デシルトリメトキシシランの付与量およびヘキサメチルジシラザンの付与量の合計量が、３．０ｍｇ／ｍ２となるようにした。
【０１４８】
その後、室温で溶媒を除去した後、１００℃×２０分間の加熱処理を施した（加熱工程）。
これにより、表面処理が施された配向膜を得た。
【０１４９】
この表面処理が施された配向膜の表面処理が施された面から、無作為に１０点を抽出し、これらの点について２５℃における水の接触角を測定し、これら１０点についての測定値の平均値を接触角として求め、以下の基準に従い評価した。
【０１５０】
Ａ：水の接触角が８５°以上１４０°以下。
Ｂ：水の接触角が７５°以上１５５°以下（ただし、Ａの範囲を除く。）。
Ｃ：水の接触角が６５°以上１６０°以下（ただし、Ａ、Ｂの範囲を除く。）。
Ｄ：水の接触角が３０°以上１７０°以下（ただし、Ａ〜Ｃの範囲を除く。）。
Ｅ：面内が不均一であり、水の接触角が、測定箇所により２０°以上ばらつく。
【０１５１】
［４−２］表示不良の発生状況
前記［４−１］で表面処理を施した配向膜を用いて図１〜図４に示すような液晶装置を製造した。
【０１５２】
この液晶装置を用いて表示される画像を目視により観察し、以下の基準に従い評価した。
【０１５３】
Ａ：画像のムラ（色ムラ、濃度ムラ）が全く認められない。
Ｂ：画像のムラ（色ムラ、濃度ムラ）がほとんど認められない。
Ｃ：画像のムラ（色ムラ、濃度ムラ）がわずかに認められる。
Ｄ：画像のムラ（色ムラ、濃度ムラ）がはっきりと認められる。
Ｅ：画像のムラ（色ムラ、濃度ムラ）が顕著に認められる。
【０１５４】
［４−３］パネル寿命
上記［４−２］で製造した各液晶装置について、８０℃条件下でプロジェクター機種中に液晶装置を組み込み、１００００時間照射という条件で耐久性試験を行い、以下の基準に従い評価した。
【０１５５】
Ａ：評価時間にて、初期輝度に対し輝度低下が１０％未満。
Ｂ：評価時間にて、初期輝度に対し輝度低下は１０％以上２０％未満。
Ｃ：評価時間にて、初期輝度に対し輝度低下は２０％以上３０％未満。
Ｄ：評価中に、輝度低下が３０％以上低下し、評価を中止。
これらの結果を表２にまとめて示す。
【０１５６】
【表２】
2019207287.tif 000007
【０１５７】
表２から明らかなように、本発明では優れた結果が得られた。これに対し、比較例では、満足のいく結果が得られなかった。
【０１５８】
また、基材として、ＳｉＯで構成されたものの代わりに、ＳｉＯ２、ＳｉＯＮ、ＳｉＮ、ＭｇＦ、Ａｌ２Ｏ３およびＴｉＯ２で構成されたものを用いた以外は、前記と同様にして表面処理を行い、前記と同様の評価を行ったところ、前記と同様の結果が得られた。
【符号の説明】
【０１５９】
１ａ…半導体層、１ａ’…チャネル領域、１ｂ…低濃度ソース領域、１ｃ…低濃度ドレイン領域、１ｄ…高濃度ソース領域、１ｅ…高濃度ドレイン領域、１ｆ…第１蓄積容量電極、２…ゲート絶縁膜、３ａ…走査線、３ｂ…容量線、４…第２層間絶縁膜、５…コンタクトホール、６ａ…データ線、７…第３層間絶縁膜、８…コンタクトホール、９…画素電極、９Ａ…点線部、１０…ＴＦＴアレイ基板（第１の基板）、１０Ａ…基板本体、１１ａ…第１遮光膜、１２…第１層間絶縁膜、１３…コンタクトホール、２０…対向基板（第２の基板）、２０Ａ…基板本体、２１…共通電極、２３…第２遮光膜、３０…画素スイッチング用ＴＦＴ素子、４０…配向膜（第１の配向膜）、５０…液晶層、６０…配向膜（第２の配向膜）、７０…蓄積容量、Ｓ１，Ｓ２，Ｓｎ…画像信号、Ｇ１，Ｇ２，Ｇｎ…走査信号、１００…液晶装置、５００…携帯電話、５０１…液晶表示部、６００…携帯型情報処理装置、６０１…入力部、６０２…液晶表示部、６０３…情報処理装置本体、７００…腕時計、７０１…液晶表示部、８００…投射型液晶表示装置（プロジェクター）、８１０…光源、８１１…ランプ、８１２…リフレクター、８１３…ダイクロイックミラー、８１４…ダイクロイックミラー、８１５…反射ミラー、８１６…反射ミラー、８１７…反射ミラー、８１８…入射レンズ、８１９…リレーレンズ、８２０…出射レンズ、８２１…導光手段、８２２…液晶光変調装置（赤色光用液晶光変調装置）、８２３…液晶光変調装置（緑色光用液晶光変調装置）、８２４…液晶光変調装置（青色光用液晶光変調装置）、８２５…クロスダイクロイックプリズム、８２６…投写レンズ、８２７…スクリーン
【図１】
2019207287.tif 000016
【図２】
2019207287.tif 000017
【図３】
2019207287.tif 000018
【図４】
2019207287.tif 000019
【図５Ａ】
2019207287.tif 000020
【図５Ｂ】
2019207287.tif 000021
【図５Ｃ】
2019207287.tif 000022
【図６】
2019207287.tif 000023